(57)【要約】【課題】チェッカーガラスの代替として使用可能な樹脂シートであり、樹脂シートの視認性において、遠距離からの隠蔽性を有しながらも、近距離からのある程度の視認性を有する樹脂シートを提供すること。【解決手段】透明熱可塑性樹脂からなるチェッカーガラス調の樹脂シート１であって、該樹脂シートの一方の面２ａには、一方向に延びる断面アーチ状の突条３ａが規則的に複数列設されており、樹脂シートの他方の面２ｂには、一方の面に列設された突条と直交する方向に延びる断面アーチ状の突条３ｂが規則的に複数列設されており、樹脂シートの両面共に、突条が延びる方向における突条の頂点の算術平均うねり（Ｗａ）が２０μｍ以下である。【選択図】図１
2019034481.tif 000002
【特許請求の範囲】
【請求項１】
透明熱可塑性樹脂からなるチェッカーガラス調の樹脂シートであって、
該樹脂シートの一方の面には、一方向に延びる断面アーチ状の突条が規則的に複数列設されており、
前記樹脂シートの他方の面には、前記一方の面に列設された突条と直交する方向に延びる断面アーチ状の突条が規則的に複数列設されており、
前記樹脂シートの両面共に、前記突条が延びる方向における前記突条の頂点の算術平均うねり（Ｗａ）が２０μｍ以下であることを特徴とする樹脂シート。
【請求項２】
前記樹脂シートの両面共に、前記突条のピッチが１０〜４０ｍｍであり、前記突条の平均高さが３００〜１５００μｍであることを特徴とする請求項１に記載の樹脂シート。
【請求項３】
前記樹脂シートの両面共に、前記突条の高さに対する前記突条の頂点の算術平均うねり（Ｗａ）の割合が５％以下であることを特徴とする請求項１又は２に記載の樹脂シート。
【請求項４】
前記透明熱可塑性樹脂がポリスチレン樹脂、アクリル樹脂及びポリカーボネート樹脂のいずれかであることを特徴とする請求項１から３のいずれか一項に記載の樹脂シート。
【請求項５】
前記樹脂シートの坪量が２０００〜５０００ｇ／ｍ２であることを特徴とする請求項１から４のいずれか一項に記載の樹脂シート。
【発明の詳細な説明】
【技術分野】
【０００１】
本発明は、透明熱可塑性樹脂からなるチェッカーガラス調の樹脂シートに関するものである。
【背景技術】
【０００２】
チェッカーガラスは、ワッフルガラスやモザイクガラスとも呼ばれ、レトロ感を有する意匠性の高さからアンティーク調の室内ドアや戸棚等のインテリアに使用されている。チェッカーガラスの格子模様は、一方の面に一方向に延びる断面アーチ状の突条を等間隔で賦形して列設するとともに、他方の面に、該一方の面の突条と直交する方向に延びる断面アーチ状の突条を等間隔で賦形して列設することにより、表面から見ると表裏の突条が重なって全体として格子模様として見えるものである。そして、このような格子模様を有するチェッカーガラスは、遠距離からの隠蔽性を有しながらも近距離における視認性を有するという特性を有している。
【０００３】
前記の特徴を有するチェッカーガラスは、通常、ロールアウト法により製造される。ロールアウト法は、上下２本の賦形ロールの間に直接熔解したガラスを通すことによりガラス製品を成形する製造方法である（例えば、特許文献１を参照）。チェッカーガラスの製造では、上下２本の賦形ロールの内、一方の賦形ロールにはロールの周方向に連続する多数の凹溝を形成し、他方の賦形ロールにはロールの幅方向に連続する多数の凹溝を形成し、熔解したガラスを上下２本の賦形ロールで圧延させることによりガラス表面にロールの凹溝を転写させて断面アーチ状の突条を有するチェッカーガラスを製造することができる。
【０００４】
一方、上記のロールアウト法により製造されるチェッカーガラスにおいては、２本の賦形ロールにより形成した上下面の断面アーチ状の突条において、賦形後のライン上で断面アーチ状の突条が自重により変形し、突条が延びる方向に沿ってうねりが生じるという欠点があった。また、溶融ガラスが賦形ロールに接触して急激に冷却されると、熱の逃げ方が自重のかかる下側の方が大きくなり、上下両面で均一な冷却が行われず、特にガラスの片面に欠陥が発生し易く、両面共にうねりが抑制されたチェッカーガラスを得ることが困難であった。
【０００５】
このような原因で発生する突条のうねりは、反対面に対する近距離での視認性を低下させるという問題があった。また、チェッカーガラスはガラス製であるため、軽量性に欠けるという問題、また、衝撃により割れ易く、破損時に破片で怪我をする危険性があるという問題があった。
【先行技術文献】
【特許文献】
【０００６】
【特許文献１】特開２００１−１８０９４９号公報
【発明の概要】
【発明が解決しようとする課題】
【０００７】
本発明は、かかる背景に鑑みてなされたものであり、チェッカーガラスの代替として使用可能な樹脂シートであり、樹脂シートの視認性において、遠距離からの隠蔽性を有しながらも、近距離からのある程度の視認性を有する樹脂シートを提供することを課題とする。
【課題を解決するための手段】
【０００８】
本発明は、以下に記載の樹脂シートを提供する。
＜１＞透明熱可塑性樹脂からなるチェッカーガラス調の樹脂シートであって、
該樹脂シートの一方の面には、一方向に延びる断面アーチ状の突条が規則的に複数列設されており、
前記樹脂シートの他方の面には、前記一方の面に列設された突条と直交する方向に延びる断面アーチ状の突条が規則的に複数列設されており、
前記樹脂シートの両面共に、前記突条が延びる方向における前記突条の頂点の算術平均うねり（Ｗａ）が２０μｍ以下であることを特徴とする樹脂シート。
＜２＞前記樹脂シートの両面共に、前記突条のピッチが１０〜４０ｍｍであり、前記突条の平均高さが３００〜１５００μｍであることを特徴とする＜１＞に記載の樹脂シート。
＜３＞前記樹脂シートの両面共に、前記突条の高さに対する前記突条の頂点の算術平均うねり（Ｗａ）の割合が５％以下であることを特徴とする＜１＞又は＜２＞に記載の樹脂シート。
＜４＞前記透明熱可塑性樹脂がポリスチレン樹脂、アクリル樹脂及びポリカーボネート樹脂のいずれかであることを特徴とする＜１＞から＜３＞のいずれかに記載の樹脂シート。
＜５＞前記樹脂シートの坪量が２０００〜５０００ｇ／ｍ２であることを特徴とする＜１＞から＜４＞のいずれかに記載の樹脂シート。
【発明の効果】
【０００９】
本発明の樹脂シートは、一方の面に、一方向に延びる断面アーチ状の突条が規則的に複数列設されており、該樹脂シートの他方の面に、一方の面に列設された突条と直交する方向に延びる断面アーチ状の突条が規則的に複数列設されており、該突条の頂点の算術平均うねり（Ｗａ）を特定範囲に規定することにより、遠距離からの隠蔽性を有しながらも、近距離からのある程度の視認性を有するものである。また、本発明の樹脂シートは、ガラスよりも切削や曲げ等の二次加工性、軽量性に優れ、万一割れてもガラスと異なり破片の飛散を抑制することができるものである。
【図面の簡単な説明】
【００１０】
【図１】本発明に係る樹脂シートの一実施形態を示す概略斜視図である。
【図２】（ａ）は両表面に直行する溝部が形成された樹脂シートの一例を示す平面図であり、（ｂ）は（ａ）のＡ−Ａ線に沿う縦断面図である。
【図３】（ａ）は装置の一例を示す模式図であり、（ｂ１）は横溝ロールの例を示す模式図、（ｂ２）は縦溝ロールの例を示す模式図であり、（ｃ）はロール表面に形成された凹溝の模式図である。
【図４】実施例における算術平均うねり（Ｗａ）の測定箇所を示す概略説明図である。
【図５】実施例１の上面の３Ｄ表面形状及び算術平均うねり（Ｗａ）のデータである。
【図６】（Ａ１）は、実施例１の近距離からの視認性を示すイメージ図であり、（Ｂ１）は、比較例１の近距離からの視認性を示すイメージ図であり、（Ａ２）は、実施例１の遠距離からの視認性を示すイメージ図であり、（Ｂ２）は、比較例１の遠距離からの視認性を示すイメージ図である。
【発明を実施するための最良の形態】
【００１１】
本発明の樹脂シートについて図面に基づいて以下に詳述する。図１は本発明に係る樹脂シートの一実施形態を示す概略斜視図であり、図２（ａ）は両表面に直行する溝部が形成された樹脂シートの一例を示す平面図であり、図２（ｂ）は図２（ａ）のＡ−Ａ線に沿う縦断面図である。
【００１２】
本発明の樹脂シート１は、透明熱可塑性樹脂からなるチェッカーガラス調の樹脂シート１であり、樹脂シート１の一方の面２ａには、一方向に延びる断面アーチ状の突条３（以下、単に突条ともいう）が規則的に複数列設されており、樹脂シート１の他方の面２ｂには、一方の面２ａに列設された突条３ａ（３）と直交する方向に延びる突条３ｂ（３）が規則的に複数列設されている。
【００１３】
本実施形態の樹脂シート１における突条３の幅Ｗは、遠距離からの樹脂シートを通した向こう側への隠蔽性を確保するという観点から、１０〜３０ｍｍが好ましく、より好ましくは１２〜２５ｍｍであり、さらに好ましくは１５〜２０ｍｍである。また、突条３のピッチは１０〜４０ｍｍ以下が好ましく、１２〜３０ｍｍがより好ましい。突条３の幅Ｗ及びピッチが上記範囲であれば、優れた意匠性を有する樹脂シート１とすることができる。なお、本発明において、突条３の幅とは、断面アーチ状の突条３における両端の溝部４同士の距離であり、ピッチとは、断面アーチ状の突条３の頂点と、該断面アーチ状の突条３と隣り合う断面アーチ状の突条３の頂点との距離である。
【００１４】
なお、一方の面２ａと、他方の面２ｂのそれぞれにおいて、意匠性や近距離からの視認性の観点等から、幅Ｗとピッチはそれぞれ一定であることが好ましく、一方の面と他方の面の幅Ｗとピッチが両面ともそれぞれ一定であることがより好ましい。また、幅Ｗとピッチの値が一致する場合には、断面アーチ状の突条３が連続して列設することとなり、特に意匠性に優れることから、一方の面２ａと、他方の面２ｂのそれぞれにおいて幅Ｗとピッチが一致することが好ましく、両面の幅Ｗとピッチが一致していることが特に好ましい。
【００１５】
また、溝部４から突条３の頂点までの平均高さＨは、２００〜１７００μｍであることが好ましい。突条３の高さＨが上記範囲であれば、突条３が鮮明となり意匠性に優れる樹脂シート１とすることができる。かかる観点から、突条３の平均高さＨは３００〜１５００μｍが好ましく、より好ましくは４００〜８００μｍである。なお、一方の面２ａに形成する高さＨと他方の面２ｂに形成する高さＨとは、異なる大きさにすることもできるが、意匠性や近距離からの視認性の観点等から同じ大きさであることが好ましい。
【００１６】
幅Ｗ、ピッチ、及び突条３の平均高さＨは、例えば、表面粗さ測定機を用いて、樹脂シート１表面の断表面形状を測定することにより測定することができる。表面粗さ測定機としては、例えば、株式会社小坂研究所製  サーフコーダＳＥ１７００αを用いることができる。
【００１７】
本実施形態の樹脂シート１においては、樹脂シート１の両面共に、突条３が延びる方向における突条３の頂点の算術平均うねり（Ｗａ）が２０μｍ以下である。算術平均うねり（Ｗａ）を上記範囲とすることにより、樹脂シート１を通して視認される物体の輪郭の歪を少なくすることができ、遠距離からの隠蔽性を有するとともに、近距離からのある程度の視認性を有する樹脂シート１とすることができる。上記観点から、算術平均うねり（Ｗａ）は両面共に１５μｍ以下が好ましく、１３μｍ以下がより好ましい。また、突条３が延びる方向における突条３の頂点以外についても算術平均うねりが低いことが好ましく、具体的には、図４に示す突条の溝部４（Ｐ１）、（Ｐ５）、及び溝部４と頂点の中間部（Ｐ２）、（Ｐ４）の各々において、樹脂シート１の両面共に、５０μｍ以下であることが好ましく、４０μｍ以下であることがより好ましく、３０μｍ以下であることがさらに好ましい。本発明における算術平均うねり（Ｗａ）は、例えば、三鷹光器株式会社製、超精密非接触三次元測定装置（型式：ＮＨ−３ＳＰ）等を用いて測定することができる。該測定からＪＩＳ  Ｂ０６０１：２０１３に基づいて算出することにより各算術平均うねりの値を求めることができる。
【００１８】
また、本実施形態の樹脂シート１においては、樹脂シート１の両面共に、突条３の高さＨに対する突条３の頂点の算術平均うねり（Ｗａ）の割合が５％以下であることが好ましい。突条３の高さＨに対する突条３の頂点の算術平均うねり（Ｗａ）の割合が上記範囲であることにより、突条３の高さＨと視認性のバランスがよい樹脂シート１とすることができる。かかる観点から、算術平均うねり（Ｗａ）の割合は３％以下が好ましく、２％以下がより好ましい。
【００１９】
また、樹脂シート１の耐傷付き性の観点からは、樹脂シート１表面が鉛筆硬度試験で「２Ｂ」以上の硬度を有することが好ましく、「ＨＢ」以上の硬度を有することがより好ましく、「２Ｈ」以上の硬度を有することがさらに好ましい。樹脂シート１の両表面ともに前記の硬度を満足する表面であることが好ましい。前記鉛筆硬度試験は、ＪＩＳ  Ｋ５６００−５−４（１９９９）で規定される。
【００２０】
本発明の樹脂シート１の特徴は、ガラス製のチェッカーガラスと同じ程度に光を通す採光性に優れており、遠距離からの隠蔽性を有するとともに、近距離からの優れた視認性を有していることにある。光の透過性は全光線透過率で数値化される。全光線透過率は樹脂シート１を透過する光の割合を表し、全光線透過率が大きいほど光が樹脂シート１の表面側から裏面側へ通過し易いことを意味する。かかる観点から、全光線透過率は８５％以上であることが好ましく、より好ましくは９０％以上である。全光線透過率、拡散光線透過率、平行光線透過率は、ＪＩＳ  Ｋ７３６１−１：１９９７に従って、濁度計（例えば、日本電色工業株式会社社製Ｈａｚｅ Ｍｅｔｅｒ ＮＤＨ７０００ＳＰ）を用いて測定することができる。
【００２１】
また、像鮮明度により近距離からの視認性を規定することができる。像鮮明度性は、樹脂シート１を透過して見える物体の像が、どの程度鮮明に歪みなく見えるかの度合を示す指標となる数値であり、鮮明であるほど高い値を示す。測定方法としては、樹脂シート１の透過光の光線軸に直交する光学くしを移動させて、光線軸上に光学くしの透過部分があるときの光量（Ｍ）と、光学くしの遮光部分があるときの光量（ｍ）を求め、両者の差（Ｍ−ｍ）と和（Ｍ＋ｍ）との比率（％）として求めることができ、具体的にはＪＩＳ  Ｋ７３７４：２００７に準拠した方法により測定することができる。
【００２２】
本発明の樹脂シート１における像鮮明度は、近距離からの視認性を特定の範囲とする観点から、光学くしの幅０．１２５ｍｍ、０．２５ｍｍ、０．５ｍｍ、１ｍｍ、２ｍｍの像鮮明度の合計値が８０％以上であることが好ましく、９０％以上であることがより好ましい。一方、近距離における視認性が高くなりすぎることを回避する観点から、本発明の樹脂シート１における像鮮明度の上限は、２００％以下であることが好ましく１５０％以下であることがより好ましい。
【００２３】
また、該樹脂シート１の坪量は、２０００〜５０００ｇ／ｍ２であることが好ましく、３０００〜４０００ｇ／ｍ２であることがより好ましい。該坪量が上記範囲であれば、ガラス製のチェッカーガラスと比較して軽量性に優れ、取り扱い易い樹脂シート１とすることができる。また、該樹脂シート１は切削等の二次加工性に優れることから、その縦、横の寸法は、使用する用途によって適宜変更することができる。
【００２４】
本発明において用いられる透明熱可塑性樹脂としては、ＪＩＳ  Ｋ７３６１：１９９７に記載された「透明プラスチック」に該当する樹脂が好適に用いられる。透明熱可塑性樹脂としては、例えば、ポリスチレン樹脂、ポリプロピレン樹脂、アクリル樹脂、ポリカーボネート樹脂、熱可塑性ポリエステル樹脂、環状オレフィン樹脂等を例示することができ、これらは単独で又は２種以上を混合して使用することができる。上記の中でも優れた加工性等の観点からポリスチレン樹脂、アクリル樹脂、ポリカーボネート樹脂のいずれかであることが好ましい。さらに、優れた耐傷つき性の観点からアクリル樹脂が特に好ましい。
【００２５】
上記ポリスチレン樹脂は、スチレンに基づく単位又はスチレン成分含有量が５０モル％以上であり、好ましくは７０モル％以上であり、特に好ましくは８０モル％以上である。
【００２６】
上記アクリル樹脂は、アクリル酸アルキルエステル及び／又はメタクリル酸アルキルエステル（これらを総称して以下、（メタ）アクリル酸エステルということもある。）の単独重合体もしくは（メタ）アクリル酸エステル同士の共重合体、又は（メタ）アクリル酸エステルに基づく単位が５０モル％以上であり他のコモノマーに基づく単位が５０モル％以下である（メタ）アクリル酸エステル系共重合体、及びこれらの２以上の混合物等である。なお、（メタ）アクリル酸とは、アクリル酸とメタアクリル酸とを含む概念であり、これら一方又は両方を意味する。上記（メタ）アクリル酸エステルの単独重合体又は共重合体としては、例えば、ポリメタクリル酸メチル、ポリメタクリル酸エチル、ポリメタクリル酸プロピル、ポリメタクリル酸ブチル、ポリアクリル酸メチル、ポリアクリル酸エチル、メタクリル酸メチル−メタクリル酸エチル共重合体、メタクリル酸メチル−メタクリル酸ブチル共重合体、又はメタクリル酸メチル−アクリル酸エチル共重合体等が例示される。これらのうち、ポリメタクリル酸メチル、ポリアクリル酸メチル、メタクリル酸メチル−メタクリル酸エチル共重合体、又はメタクリル酸メチル−アクリル酸エチル共重合体が好ましく、ポリメタクリル酸メチルがより好ましい。
【００２７】
また、上記（メタ）アクリル酸エステル系共重合体としては、メタクリル酸メチル−スチレン−ブチレン共重合体、（メタ）アクリル酸メチル−スチレン共重合体、（メタ）アクリル酸エチル−スチレン共重合体、又はメタクリル酸メチル−アクリロニトリル−ブタジエン−スチレン共重合体等が例示される。これらのうち、メタクリル酸メチル−スチレン−ブチレン共重合体、又はメタクリル酸メチル−スチレン共重合体が好ましい。
【００２８】
上記ポリカーボネート樹脂としては、例えば、ビスフェノールＡ（４，４'−ジヒドロキシジフェニル−２，２−プロパン）ポリカーボネート、ビスフェノールＦ（４，４'−ジヒドロキシジフェニル−２，２−メタン）ポリカーボネート、ビスフェノールＳ（４，４'−ジヒドロキシジフェニルスルホン）ポリカーボネート、又は２，２−ビス（４−ジヒドロキシヘキシル）プロパン）ポリカーボネートなどが例示される。これらのうち特に光学グレードのポリカーボネート樹脂が好ましい。
【００２９】
本発明に用いられる透明熱可塑性樹脂の密度は、０．８〜１．６ｇ／ｃｍ３であることが好ましく、０．９〜１．５ｇ／ｃｍ３であることがより好ましく、１〜１．３ｇ／ｃｍ３であることがさらに好ましい。透明熱可塑性樹脂の密度が上記範囲であれば、ガラス製の板と比較して軽量性に優れ、取り扱い易い樹脂シート１とすることができる。なお、ガラス製品として一般的に使用されるフロートガラスの密度は、約２．５ｇ／ｃｍ３である。
【００３０】
本発明の樹脂シート１の材料とする上記透明熱可塑性樹脂に対しては、本発明の目的効果を阻害しない範囲において各種添加剤を添加することができる。このような添加剤としては、例えば、酸化防止剤、紫外線防止剤、帯電防止剤、難燃剤、金属不活性剤、顔料、染料等を挙げることができる。具体的な該添加剤の添加量としては、透明熱可塑性樹脂１００質量部に対して１０質量部以下が好ましく、５質量部以下がより好ましい。
【００３１】
本発明の樹脂シート１の製造方法は、本発明の樹脂シート１において規定する突条３の頂点の算術平均うねり（Ｗａ）を２０μｍ以下とすることができれば、その製造方法は金型を用いるプレス成形法、ロール賦形法のどちらでもよい。近距離からの視認性を特定の範囲とし易いという観点からは、ロール賦形法により製造することが好ましい。
【００３２】
ロール賦形法では、図３（ａ）に示すように溶融させた熱可塑性樹脂をシート状に押出し、押出された透明樹脂シート１０を引き取りつつ、図３（ｂ２）、図３（ｃ）に示すロールの周方向に連続する凹溝５１ａを有する縦溝ロール５１と、図３（ｂ１）に示すロールの幅方向に連続する凹溝５２ａを有する横溝ロール５２とからなる成形ロールで、押出された透明樹脂シート１０を挟圧し、透明樹脂シート１０の両面に成形ロール５１、５２の表面形状を転写させて樹脂シート１の突条３を賦形する。なお、透明樹脂シート１０の賦形条件については、本発明で規定する突条３の頂点の算術平均うねり（Ｗａ）が２０μｍ以下となる条件で引き取り及び成形ロールによる賦形条件を設定する必要がある。
【００３３】
上記方法で製造された本発明の樹脂シート１は、アンティーク調の室内ドアや家具等の採光窓や、パーテーション材、間仕切り材、クローゼットや食器棚の扉に好適に用いることができる。本発明の樹脂シート１を室内ドアに採用した場合には、遠距離からは隠蔽性を有し、近距離からはある程度の視認性を有するといった効果を有する。従って、特定のプライバシーの保護が求められる仕切り材、例えば病室や老人ホームの個室の扉、浴室のドアや採光窓等に利用されることが期待される。
【実施例】
【００３４】
以下、本発明の樹脂シート１について、実施例により具体的に説明する。但し、本発明は実施例に限定されるものではない。
【００３５】
実施例１
内径６５ｍｍの単軸押出機にリップ幅３００ｍｍのＴダイ（Ｔダイのリップ間隙＝５．０ｍｍ、リップ部の平行ランド長＝５．０ｍｍ）を取付けた押出装置を用いた。
【００３６】
また、図３（ａ）に示すように、第１ロール５１（縦溝ロール）、第２ロール５２（横溝ロール）、第３ロール６（鏡面ロール）をこの順で、各ロールの回転軸が同一高さになるように配置した。３本のロールの直径は全て１９５ｍｍ、幅は全て７００ｍｍであり、材質は鉄製であり、ロール内部にオイル温調のための流路を設けた。
【００３７】
第１ロール５１（縦溝ロール）には凹溝５１ａの溝深さＨ５００μｍ、山部の先端から０．０５ｍｍ下の山部の幅が１．８４ｍｍ、ピッチＰ１５ｍｍの縦溝を形成し、第２ロール５２（横溝ロール）には凹溝５２ａの溝深さＨ５００μｍ、山部の先端から０．０５ｍｍ下の山部の幅が０．６６ｍｍ、ピッチ１５ｍｍの横溝を形成した。第３ロール６は、第２ロール５２のロール表面と、第３ロール６のロール表面との距離が６５ｍｍとなるように配置した。
【００３８】
原料は新日鉄住金化学株式会社製のエスチレンＭＳ樹脂（メチルメタクリレート・スチレン共重合樹脂）「ＭＳ−６００」（ガラス転移温度Ｔｇ＝１０３℃、全光線透過率９２％、ヘーズ＝０．１、屈折率１．５３）を使用した。
【００３９】
押出樹脂温度を２５０℃とし、吐出量４５ｋｇ／ｈでＴダイより樹脂をシート状に押出し、押出されたシート状物１０を第２ロール５２に接触させて第１ロール５１側にバンクを形成し、さらに第１ロール５１と第２ロール５２で挟圧して、シート状物１０の第１ロール５１側に縦溝を、第２ロール側５２に横溝を賦形し、さらに第２ロール５２、続けて第３ロール６に沿わせて引取り、樹脂シート１を得た。引取り速度は０．６ｍ／ｍｉｎとし、シート幅３００ｍｍ、シート厚み４ｍｍの樹脂シート１を得た。ロール温度は３台のオイル温調ポンプを用いて別々の温度調整を行った（第１ロール６０℃、第２ロール７０℃、第３ロール７５℃）。
【００４０】
実施例２
原料の樹脂として、ＰＳ（ポリスチレン  ＰＳＪ社製）に変更した以外は、実施例１と同様の方法により樹脂シートを得た。
【００４１】
比較例１
市販品のチェッカーガラス（ガラス厚４ｍｍ、格子サイズ約１２．８ｍｍ×１４．８ｍｍ）を用いた。
【００４２】
比較例２
市販品のチェッカーガラス（ガラス厚４ｍｍ、格子サイズ約１６．２ｍｍ×１７．２ｍｍ）を用いた。
【００４３】
比較例３
市販品のチェッカーガラス（ガラス厚４ｍｍ、格子サイズ約１５．０ｍｍ×１５．６ｍｍ）を用いた。
【００４４】
＜突条の幅、ピッチ及び突条の高さの測定＞
断面アーチ状の突条の幅は、以下の方法により求めた。樹脂シートから無作為に１００ｍｍ×１００ｍｍの試験片を切り出し、断面アーチ状の突条と直交する方向について、株式会社小坂研究所製の「表面粗さ測定機 サーフコーダＳＥ１７００α」を用いて測定し、シート断面の任意の断面アーチ状の突条の両端の溝部の最も深い点同士を直線Ａで結び、直線Ａの長さを突条の幅とした。ピッチは、該直線Ａと平行な直線であって突条の山部と点接触となる点を突条の頂点と定め、隣り合う頂点同士の直線距離をピッチとした。また、突条の頂点から樹脂シートの厚み方向における下方向に向かって直線Ａに直交する直線Ｂを引き、直線Ｂにおける突条の山部の頂点から直線Ａとの交点までの長さを測定し、突条の高さを求めた。前記操作を等間隔の４点について行い、４点の算術平均値を突条の幅、ピッチ及び突条の高さとした。その結果を表１に示す。
【００４５】
＜算術平均うねり（Ｗａ）の測定＞
実施例１、２の樹脂シート及び、比較例１〜３のチェッカーガラスの上下面の突条について、算術平均うねり（Ｗａ）を測定した。具体的には、超精密非接触三次元測定装置（三鷹光器株式会社製  型式：ＮＨ−３ＳＰ）を用いて３Ｄ解析画像を抽出し、３Ｄ表面形状のデータ上における図４に示す突条の溝部４（Ｐ１）、（Ｐ５）、突条の頂点（Ｐ３）及び溝部４と頂点の中間部（Ｐ２）、（Ｐ４）の各々の長手方向のライン上について、カットオフλｃ=０．８ｍｍ、λｆ=８．０ｍｍ、測定距離４０ｍｍの条件で測定した。該測定からＪＩＳ  Ｂ０６０１：２０１３に基づいて各算術平均うねりの値を求めた。その算術平均うねり（Ｗａ）の測定結果を表１に示し、実施例１の上面の各点の３Ｄ表面形状のデータを図５に示す。また、各々の突条の平均高さに対する頂点（Ｐ３）の割合（％）を求めた。その結果を表１に示す。
【００４６】
＜突条のうねり評価＞
また、算術平均うねり（Ｗａ）の上面及び下面の測定結果のＰ１〜Ｐ５の平均値を求め、以下の基準に基づいて突条のうねりを評価した。その結果を表１に示す。
○…樹脂シート又はチェッカーガラスの上面、下面ともに算術平均うねりの平均値が５０μｍ未満。
×…樹脂シート又はチェッカーガラスの上面及び／又は下面の算術平均うねりの平均値が５０μｍ以上。
【００４７】
【表１】
2019034481.tif 000003
【００４８】
＜像鮮明度の測定と評価＞
実施例１、２の樹脂シート及び、比較例１〜３のチェッカーガラスの突条に沿った縦方向と、それに直交する横方向について、それぞれＪＩＳ  Ｋ７３７４：２００７に準拠した方法で像鮮明度を測定した。測定は、樹脂シート及びチェッカーガラスから縦横それぞれ２本の溝部を含むように２０ｍｍ×２０ｍｍのサイズ（厚みは樹脂シート及びチェッカーガラスの厚み）の試験片を切り出し、該試験片の格子模様の中央部を含むようにして、縦方向とそれに直交する横方向について、それぞれスガ試験機株式会社  ＩＣＭ−１Ｔを用い、光学くしから受光部までの距離を４５０ｍｍ、試験片から受光部までの距離を２３０ｍｍとし、透過光の光線軸に直交する光学くしを移動させて、各光学くしの幅（０．１２５ｍｍ、０．２５ｍｍ、０．５ｍｍ、１ｍｍ、２ｍｍ）について、以下の式（１）により像鮮明度を算出した。
Ｃ（ｎ）＝｛（Ｍ−ｍ）／（Ｍ＋ｍ）｝×１００（％）・・・（１）
式（１）中、Ｃ（ｎ）は光学くしの幅ｎ（ｍｍ）のときの像鮮明度（％）、Ｍは光学くしの幅ｎ（ｍｍ）のときの最高光量、ｍは光学くしの幅ｎ（ｍｍ）のときの最低光量である。
【００４９】
また、各光学くしの幅における縦方向と横方向の平均値を算出し、その合計値を求めて、その値を像鮮明度の指標として評価した。像鮮明度の評価は、８０％以上を○、８０％未満を×として評価した。その結果を表２に示す。
【００５０】
＜近距離及び遠距離からの視認性の評価＞
実施例１、２の樹脂シート及び、比較例１〜３のチェッカーガラスについて、近距離及び遠距離からの視認性を評価した。近距離からの視認性は、樹脂シート及びチェッカーガラスの後方６００ｍｍに物体を置き、樹脂シート及びチェッカーガラスから前方１０ｍｍから樹脂シート及びチェッカーガラスを通して目視により物体の像の見え方について評価した。遠距離の視認性は、樹脂シート及びチェッカーガラスの後方６００ｍｍに物体を置き、樹脂シート及びチェッカーガラスから前方３００ｍｍから樹脂シート及びチェッカーガラスを通して目視により物体の像の見え方について評価した。反対側の物体の像がはっきり見えるものを○とし、見えないものを×とした。その結果を表２に示す。
【００５１】
また、図６（Ａ１）に、実施例１の近距離からの視認性を示すイメージ図を示し、図６（Ａ２）に、実施例１の遠距離からの視認性を示すイメージ図を示す。また、図６（Ｂ１）に、比較例１の近距離からの視認性を示すイメージ図を示し、図６（Ｂ２）に、比較例１の遠距離からの視認性を示すイメージを示す。
【００５２】
【表２】
2019034481.tif 000004
【００５３】
＜光学物性試験＞
実施例１、２の樹脂シート及び、比較例１〜３のチェッカーガラスについて、光学物性試験として全光線透過率、ヘーズ、平行光線透過率、拡散光線透過率を測定した。樹脂シート及びチェッカーガラスから縦横それぞれ２本の溝部を含むように２０ｍｍ×２０ｍｍのサイズ（厚みは樹脂シート及びチェッカーガラスの厚み）の試験片を３つ切り出し、該試験片の格子模様の中央部についてヘーズメーター（日本電色工業株式会社製  ＮＤＨ７０００ＳＰ）を用いて、測定範囲φ７ｍｍで測定し、算術平均した値を採用した。
【００５４】
＜鉛筆硬度＞
実施例１、２の樹脂シートについて、（株）安田精機製作所社製Ｎｏ．５５３−Ｓを使用し、ＪＩＳ  Ｋ５６００−５−４（１９９９年）に準拠した方法（角度４５°、荷重７５０ｇ、速度１ｍｍ／ｓ、温度２３℃）で鉛筆硬度試験を行った。なお、鉛筆法における硬度の大小は硬度が高い方を大と定義すると、「２Ｂ＜Ｂ＜ＨＢ＜Ｆ＜Ｈ＜２Ｈ＜３Ｈ＜４Ｈ」となる。
【００５５】
【表３】
2019034481.tif 000005
【００５６】
表１に示す算術平均うねり（Ｗａ）の測定結果から、本願発明の実施例１、２の樹脂シートは、比較例１〜３の市販のチェッカーシートより突条のうねりが少ないことが確認できた。また、表２に示す写像性（像鮮明度）の測定結果から、実施例１、２の突条のうねりの少なさに伴う優れた写像性が確認され、表２に示す視認性の評価結果及び図６から、近距離の良好な視認性と遠距離の良好な遮蔽性が確認された。また、表３の結果から、本発明の樹脂シートが、ガラス製のチェッカーガラスと比較しても光学的透過率に関して差異のない優れたものであることが確認された。
【符号の説明】
【００５７】
１  樹脂シート
２ａ  一方の面
２ｂ  他方の面（裏面）
３  突条
３ａ  一方の面に形成された突条
３ｂ  他方の面（裏面）に形成された突条
４  溝部
４ａ  一方の面に形成された溝部
４ｂ  他方の面（裏面）に形成された溝部
５１  縦溝ロール（第１ロール）
５１ａ  ロールの周方向に連続する凹溝
５２  横溝ロール（第２ロール）
５２ａ  ロールの幅方向に連続する凹溝
６  第３ロール
Ｈ  突条の高さ
Ｗ  突条の幅
【図１】
2019034481.tif 000006
【図２】
2019034481.tif 000007
【図３】
2019034481.tif 000008
【図４】
2019034481.tif 000009
【図５】
2019034481.tif 000010
【図６】
2019034481.tif 000011